(57)【特許請求の範囲】
【請求項１】
組成物から形成される鉱物繊維であって、前記組成物が、前記組成物の重量に基づいて、以下の酸化物を含む鉱物繊維。
ＳｉＯ２            ３５〜４３．５％
Ａｌ２Ｏ３          １８〜２２％
Ｆｅ２Ｏ３ １２．５〜１６％
ＣａＯ              ８〜１７％
ＭｇＯ              １１〜１５％
Ｎａ２Ｏ＋Ｋ２Ｏ    １〜５％
ＭｎＯ              ２％以下
【請求項２】
ＣａＯの含有量が１６％以下である、請求項１に記載の鉱物繊維。
【請求項３】
前記組成物が４％までの量のＴｉＯ２を更に含む、請求項１または２に記載の鉱物繊維。
【請求項４】
前記組成物が４％までの量のＰ２Ｏ５を更に含む、請求項１〜３のいずれか１項に記載の鉱物繊維。
【請求項５】
ＭｎＯの含有量が少なくとも０．２％である、請求項１〜４のいずれか１項に記載の鉱物繊維。
【請求項６】
Ｎａ２Ｏの含有量が１〜４％の範囲である、請求項１〜５のいずれか１項に記載の鉱物繊維。
【請求項７】
Ｋ２Ｏの含有量が０．５〜２％の範囲である、請求項１〜６のいずれか１項に記載の鉱物繊維。
【請求項８】
ＳｉＯ２の含有量が４２％以下、好ましくは４０％以下である、請求項１〜７のいずれか１項に記載の鉱物繊維。
【請求項９】
ＳｉＯ２＋Ａｌ２Ｏ３の含有量が６０％以下である、請求項１〜８のいずれか１項に記載の鉱物繊維。
【請求項１０】
請求項１〜９のいずれか１項に記載の鉱物繊維から形成される、凝集形態である製品。
【請求項１１】
請求項１〜１０のいずれか１項に記載の鉱物繊維から形成される、結合剤との固化形態である結合製品。
【請求項１２】
防火のための、請求項１０又は１１に記載の結合製品の使用。
【請求項１３】
爆発的火災の危険性がある用途における、請求項１２に記載の使用。
【請求項１４】
沖合での用途又は海洋での用途又はトンネルの断熱として又は化学工場における、請求項１２に記載の使用。
【請求項１５】
前記鉱物繊維製品の密度が２００ｋｇ／ｍ３以下である、請求項１３又は１４に記載の使用。
【請求項１６】
前記鉱物繊維製品の厚さが３００ｍｍ以下である、請求項１２〜１５のいずれか１項に記載の使用。
【請求項１７】
鉱物を用意する工程、
前記鉱物を溶融することによって、鉱物溶融物を製造する工程、及び、
前記溶融物を繊維化する工程
を含む、請求項１〜９のいずれか１項に記載の鉱物繊維を製造する方法。
【請求項１８】
前記繊維化がカスケード紡糸方法によって実施される、請求項１７に記載の方法。
【発明の詳細な説明】
【技術分野】
【０００１】
本発明は、鉱物繊維、鉱物繊維から形成される結合製品、及び、特に特殊防火用途における、それらの使用に関する。
【背景技術】
【０００２】
一般に結合剤との固化形態での、鉱物繊維の防火製品としての使用が良く知られている。防火製品は、多種多様な状況で使用される。ある特定の場合において、危険を招く要因は、極めて早い温度の上昇をもたらす火災である。そのような状況には、炭化水素火災の危険性がある石油掘削装置上のような沖合での用途や、操業用の燃料を搭載しているために起こる船舶内の海洋における用途などが含まれる。極めて急速な温度上昇の危険性がある他の状況には、爆発性の火災の危険性がある化学工場や、トンネルの中が含まれる。極めて急速な温度上昇の危険性がある、及び／又は、酸素の存在がほんの僅かしかない更なる状況には、防火扉、サンドイッチパネル及び野地板が含まれる。
【０００３】
特許文献１は、特に造船における鉱物繊維断熱製品の例を提示する。この鉱物繊維組成物の酸化物含有量は、ＳｉＯ２が２５〜５５％、Ａｌ２Ｏ３が１６〜２７％、ＣａＯが６〜２０％、ＭｇＯが１〜５％、ＦｅＯが１．５〜１５％そしてアルカル金属酸化物Ｒ２Ｏが１０〜１４．７％である。
【０００４】
多様な種類の岩綿が、防火用途に用いられることが良く知られているが、非常に高く急速な温度上昇が予測される場合（例えば、温度上昇が、ＩＳＯ８３４−１試験手順ＩＭＯ  Ｒｅｓ  ７５４（１８）：「Ａ」、「Ｂ」及び「Ｆ」級部門の耐火試験についての勧告（ISO 834-1 test procedure IMO Res 754 (18): Recommendation on fire resistance tests for "A", "B" and "F" class divisions）に記載された、標準火災曲線及び試験方法に記載されたものを越える場合）のような用途では、現在利用可能な岩綿は、通常、非常に高密度及び／又は高厚で使用される場合にのみ、これらの状況下で使用する際の厳しい要件を満たすことができる。このことは、費用、製品の重量及び嵩を増加させるので、不利になりうる。セラミック製品も、これらの状況の厳しい要件を満たすことができるが、製造するには高額を要する傾向がある。
【０００５】
例えば、特許文献２は、一般的な断熱目的のための、多くの岩綿組成物の一例である。ここでは、非常に高く急速な温度上昇に対する保護を必要とする異常な場合における、防火に有用な製品の特別な要件を考察していない。
【先行技術文献】
【特許文献】
【０００６】
【特許文献１】国際公開公報  ＷＯ２００５／０３５８９５
【特許文献２】欧州特許公開公報  ＥＰ−Ａ−１１５７９７４
【発明の概要】
【発明が解決しようとする課題】
【０００７】
したがって、より低い密度及び／又は厚さで、これらの厳しい状況下において防火を有効に提供することができる鉱物繊維製品を提供できることが望ましい。製造するのが技術的及び経済的に実現可能であるような製品を提供することも望ましい。
【発明を実施するための形態】
【０００８】
本発明によると、重量に基づいて、以下の酸化物を含む組成物から形成される鉱物繊維が提供される。酸化物含有量は、組成物の重量に基づいて示される。
ＳｉＯ２          ３５〜４３．５％
Ａｌ２Ｏ３        １８〜２２％
Ｆｅ２Ｏ３        ９〜１６％
ＣａＯ            ８〜１７％
ＭｇＯ            ７〜１５％
Ｎａ２Ｏ＋Ｋ２Ｏ  １〜５％
ＭｎＯ            ２％以下
【０００９】
従って、本発明の繊維は、岩綿繊維である。
【００１０】
本明細書において、全ての酸化鉄は、Ｆｅ２Ｏ３として計算され、示される。しかし、鉄は、多くの割合で、Ｆｅ２＋として存在する。通常は、原子の５０％超がＦｅ２＋として存在し、多くの場合には原子８０％超、好ましくは原子の９６％超である。
【００１１】
驚くべきことに、本発明者たちは、この特定の範囲の組成特性を選択することにより、この組成を有する結合繊維から形成される鉱物繊維製品が、非常に厳しい炭化水素火災試験に合格できることを見出した。炭化水素曲線は、ＥＮ  １３６３−２試験手順ＩＭＯ  Ｒｅｓ  ７５４（１８）：「Ａ」、「Ｂ」及び「Ｆ」級部門の耐火試験についての勧告において規定されている。本発明の繊維から製造される製品は、爆発的であるか、そうでなければ極めて早い温度上昇を生じる火災の危険性がある状況下において有効である。
【００１２】
本発明者たちは、組成物が良好な溶融特性を有することも見出した。製品を製造するためには、繊維と同じ組成を有する溶融物を製造することが必要である。そのような溶融物の粘度、溶融易損性及び結晶化特性は、取扱いが困難ではなく、従って、使い勝手が良く経済的な方法で繊維を製造できる。
【００１３】
更に、重要なことに、鉱物繊維は生物学的に可溶性であると言うことができ、また、本発明者たちは、この組成物が市販の岩綿材料のこの特性も保持していることを見出した。
【００１４】
本発明の鉱物繊維は、防火の分野において特に有益である。
【００１５】
これらの用途において、繊維の結合房の形態で鉱物繊維を使用することができるが、一般にこれらは、固化繊維から形成される凝集鉱物繊維製品に形成され、結合剤を含む。一般に、製品は、スラブ／バット若しくはロール、管材、ワイヤーマット又はニードルド製品の形態である。バットは、通常、平面であるが、断熱もしくは保護されるべき要素を囲んで又は断熱もしくは保護されるべき要素に対して適合するために、曲線又はほかの非平面形状に予め形成されることができる。製品は、相対的に剛性であることができ、または、任意の形状に適合して使用できるように柔軟な形態に製造されることができる。
【００１６】
一般に、結合剤の含有量は、（製品の重量に基づいた重量で）０．２〜６．０％、特には０．４〜３．０％の範囲である。
【００１７】
結合剤は、無機又は有機結合剤、特にフェノール尿素ホルムアルデヒド結合剤、フラン系結合剤、ポリエステル類、ポリアクリル酸類、ポリエステルアミド類、エポキシド類、ポリウレタン類又はこれらの組み合わせのような、鉱物繊維製品を結合することが知られている任意の種類から選択することができる。ケイ酸塩、リンケイ酸塩、アルカリケイ酸塩（例えば、水ガラス）、ジオポリマー類、コロイドシリカ又はコロイドアルミナのような無機結合剤を使用することもできるが、有機結合剤が好ましい。
【００１８】
鉱物繊維製品は、防火特性に関して、従来の範囲の密度を有することができる。結合製品が、従来の密度を有しながらも、それでもなお、驚くほど改善された防火特性を示せることは、本発明に係る繊維の組成物の利点の一つである。従って、密度は、好ましくは３００ｋｇ／ｍ３以下、特に２５０ｋｇ／ｍ３以下又はとりわけ２００ｋｇ／ｍ３以下、特に１７０ｋｇ／ｍ３以下である。通常は、少なくとも５０ｋｇ／ｍ３、特には少なくとも８０ｋｇ／ｍ３、好ましくは少なくとも１００ｋｇ／ｍ３、より好ましくは少なくとも１４０ｋｇ／ｍ３である。
【００１９】
製品の厚さは、好ましくは３００ｍｍ以下、特に１００ｍｍ以下である。好ましくは、少なくとも１０ｍｍ、特には少なくとも２０ｍｍである。
【００２０】
本発明によると、繊維組成物におけるＳｉＯ２の含有量は、組成物に基づいて、３５〜４３．５重量％の範囲である。好ましくは、４２重量％以下、より好ましくは３７〜４０重量％の範囲である。
【００２１】
Ａｌ２Ｏ３の量は、１８〜２２重量％の範囲である。好ましくは、１８〜２１重量％の範囲である。
【００２２】
ＳｉＯ２＋Ａｌ２Ｏ３の総量は、好ましくは少なくとも５５重量％、一般的には６２重量％以下、好ましくは６０重量％以下である。
【００２３】
繊維は、多くの場合にＴｉＯ２を含有し、その含有量は、通常は４重量％以下、好ましくは０．５〜２重量％の範囲である。
【００２４】
本発明によると、特許を請求する繊維は、並外れて高い含有量の、鉄（Ｆｅ２Ｏ３として計算）とＭｇＯとの両方を同時に有する。Ｆｅ２Ｏ３の量は、９〜１６重量％の範囲である。好ましくは、少なくとも１０重量％、より好ましくは少なくとも１１重量％である。Ｆｅ２Ｏ３の量は、一般的に１５重量％以下である。
【００２５】
ＣａＯの量は、少なくとも８重量％、好ましくは少なくとも９重量％である。１６重量％以下であることが有利でありうる。この上限は、非常に高いＦｅ２Ｏ３及びＭｇＯの含有量を有する溶融物であっても、実用的な溶融特性を獲得する助けとなる。
【００２６】
ＭｇＯの量は少なくとも７重量％であり、特に本発明者たちは、少なくとも９重量％、好ましくは少なくとも１０重量％、特には少なくとも１１重量％である場合、非常に良好な結果を得ている。ＭｇＯの量は１５重量％以下である。
【００２７】
好ましくは、Ｆｅ２Ｏ３＋ＭｇＯの含有量は、少なくとも１７重量％である。
【００２８】
本発明において、特に良好な防火特性は、Ｆｅ２Ｏ３の量が少なくとも１０重量％であり、同時にＭｇＯの量が少なくとも１０重量％である場合に達成される。特に、Ｆｅ２Ｏ３の量が少なくとも１２．５重量％であり、同時にＭｇＯの量が少なくとも１１重量％である場合である。
【００２９】
鉱物繊維組成物は、アルカリ金属Ｒ２Ｏ、すなわちＮａ２Ｏ＋Ｋ２Ｏを、１〜５重量％の範囲の含有量で有する。好ましくは、Ｎａ２Ｏの量は１〜４重量％の範囲であり、Ｋ２Ｏの量は、０．５〜２重量％の範囲である。
【００３０】
繊維組成物は他の酸化物を含むことができる。これらにはＰ２Ｏ５が含まれ、Ｐ２Ｏ５の好ましい量は４重量％までである。
【００３１】
ＭｎＯが含まれ、４重量％以下、特には２重量％以下、とりわけ１重量％以下の量で存在する。ＭｎＯの量は、好ましくは少なくとも０．２重量％である。
【００３２】
ＭｎＯを含めることは、製品の能力に寄与し、炭化水素火災のような急速な温度上昇に対する優れた保護を与える。
【００３３】
本発明において、鉱物繊維は、鉱物を用意する工程、鉱物を溶融することによって、鉱物溶融物を製造する工程及び溶融物を繊維化する工程により製造される。溶融物は、通常は最終繊維と本質的に同じ組成を有する。
【００３４】
繊維化は、既知の方法、例えば遠心分離繊維化方法により実施することができる。好ましくは、繊維はカスケード紡糸方法を使用して製造される。この方法において、１つ、通常は少なくとも２つ、特には少なくとも３つ、とりわけ少なくとも４つのローターが、水平軸について回転するようにそれぞれ配列される。鉱物溶融物が最初の回転ローターに注がれ、一部がローターから繊維として放出され、一部が次の回転ローターに放出され、そこからより多くが繊維として放出され、一部が次の回転ローターに放出され、そして、これが続く。
【００３５】
次に繊維が職布として回収され、通常の方法で所望の最終製品に形成される。
【００３６】
製品を、難燃剤を含有するように、通常は粒状形態で形成することもできる。適切な好ましい難燃剤は、本発明者たちの国際公開公報ＷＯ−Ａ−９７／２０７８０に記載されている。好ましい材料には、２００℃を越える温度で吸熱的に分解する、炭酸塩及び水和物が含まれる。このような材料は、温度が２００℃を越えると、結晶の二酸化炭素及び／又は水を放出する。好適な材料は、水酸化マグネシウム、方解石（炭酸カルシウム）、苦灰石、菱鉄鉱、アラレ石、マグネサイト、ブルーサイト、炭酸マグネシウム、炭酸バリウム、水酸化バリウム、水酸化鉄（ＩＩＩ）、水酸化鉄（ＩＩ）、黄鉄鉱及び結晶水を有するケイ素化合物である。水酸化マグネシウムが好ましい。
【００３７】
難燃剤を、好ましくは２５〜２００ｋｇ／ｍ３の範囲の量で製品に含めることができる。
【００３８】
組み込むことができる他の添加剤にはグラファイトが含まれる。
【００３９】
本発明に係る繊維の組成物の利点は、優れた防火特性を有するのと同時に、組成物の溶融物が、上述されたカスケード紡糸方法のような標準的な方法で簡便に加工されうることという特性を有することにある。
【００４０】
例えば、組成物は、溶融物の粘度が都合の良い範囲内であるように配合される。一般に、１４００℃で８〜７０ポアズ、とりわけ１０〜７０ポアズ、特には１０〜２５ポアズである。粘度は、ＡＳＴＭ  Ｃ  ９６５−９６に従って測定される。これらの粘度範囲は、通常の加工方法を使用して本発明の繊維を提供できることを意味する。
【００４１】
また組成物は、標準的な製造方法に適した範囲のガラス転移温度Ｔｇを有するように配合される。本発明に係る繊維を生成するように形成された溶融組成物は、許容可能な易損性も有する。すなわち、これらは冷却の際に過剰に結晶化する傾向を有さない。
【００４２】
本発明に係る繊維の更なる利点は、これらが良好な生体溶解性を保持するが、湿度が高い環境で使用しても溶解しにくいことである。
【００４３】
本発明に係る繊維は、急速に進展する火災、特に爆発的な火災の危険性がある状況における、断熱及び防火に特に有用である。すなわち、温度上昇が、ＩＳＯ８３４−１試験手順ＩＭＯ  Ｒｅｓ  ７５４（１８）：「Ａ」、「Ｂ」及び「Ｆ」級部門の耐火試験についての勧告（通常火災曲線）に記載されたものを越える状況である。
【００４４】
従って、本発明に係る繊維から製造される製品を使用できる用途には、ガス及び化学薬品輸送；浮遊式石油掘削装置；通常の石油及びガス掘削装置；石油化学工場及び急速な火災の進展の危険性のある他の工場；並びにトンネルの中における、断熱及び／又は防火が含まれる。用途には、相当な勢いで連続的に放出される燃料の燃焼によってもたらされる乱流拡散火炎である、ジェット火災が生じうる場所の断熱（ジェット火災は、ガス状放射液体及び純粋液体在庫の放出から生じうる）；化学廃棄物処理工場の防火及び断熱；トンネルの断熱が含まれる。本発明に係る繊維を、Ｓｅｖｅｓｏ指示の範囲内で産業において、防火に使用することも可能である。本発明に係る鉱物繊維を、海洋での用途において、断熱に使用することもできる。特定の用途には、Ｈ−０４００甲板及び隔壁、Ｈ−６０甲板及び隔壁、制限的（綿側への火災）及び非制限的Ｈ−１２０甲板及び隔壁、制限的及び非制限的ＨＣ爆破試験（爆発）、並びにＨＣジェット火災試験が含まれる。
【００４５】
本発明に係る繊維の利点は、これらの繊維を使用して製造され、標準的な密度及び厚さを有する製品は、炭化水素火災試験（ＨＣ）に合格できることである。炭化水素火災曲線は、ＥＮ  １３６３−２試験手順ＩＭＯ  Ｒｅｓ  ７５４（１８）：「Ａ」、「Ｂ」及び「Ｆ」級部門の耐火試験についての勧告において規定されている。
【実施例】
【００４６】
実施例１
本発明に係る繊維製品は、酸化物の重量に基づいて、以下の組成を有する；ＳｉＯ２  ３９．１％、Ａｌ２Ｏ３  １９．８％、ＴｉＯ２  １．８％、Ｆｅ２Ｏ３  １３．９％、ＣａＯ  １０．３％、ＭｇＯ  １１．７％、Ｎａ２Ｏ  １．８％、Ｋ２Ｏ  ０．９％、Ｐ２Ｏ５  ０．４％、ＭｎＯ  ０．２％。
【００４７】
実施例２
本発明に係る更なる繊維製品は、酸化物の重量に基づいて、以下の組成を有する；ＳｉＯ２  ３８．８％、Ａｌ２Ｏ３  １９．７％、ＴｉＯ２  １．７％、Ｆｅ２Ｏ３  １０．３％、ＣａＯ  １６．１％、ＭｇＯ  １０．０％、Ｎａ２Ｏ  １．７％、Ｋ２Ｏ  ０．８％、Ｐ２Ｏ５  ０．４％、ＭｎＯ  ０．４％。
【００４８】
実施例３
実施例において、結合剤に結合した実施例１の組成を有する繊維であって、密度が１４０ｋｇ３であり強熱減量が１．４％である繊維から製造した製品を、非制限的隔壁炭化水素火災試験に付す。厚さがそれぞれ６５ｍｍである２つの製品を使用した。温度上昇が最大の１４０℃に達しなかったので、試験を１５０分後に停止した。最大は、およそ７０分の時点で、およそ１０５℃であった。
【００４９】
比較として、標準的な岩綿製品は、約５０分後に１４０℃の温度上昇を許した。
【００５０】
実施例４
制限的炭化水素火災試験を使用した更なる試験では、実施例３と同じ２つの製品は、１４０分後に１２０℃以下の最大温度上昇を示した。この結果は、およそ７０分後に１４０℃の温度上昇を示した標準的な岩綿製品とは対照的である。